【手続補正書】
【提出日】平成19年10月4日(2007.10.4)
【手続補正１】
【補正対象書類名】特許請求の範囲
【補正対象項目名】全文
【補正方法】変更
【補正の内容】
【特許請求の範囲】
【請求項１】
（ａ）少なくとも１種の繊維生成熱可塑性重合体、および（ｂ）少なくとも１種のポリ臭素化されたアニオン重合スチレン重合体を含んで成る成分からつくられ、該ポリ臭素化されたアニオン重合スチレン重合体の臭素含量は少なくとも約５０重量％であることを特徴とする繊維またはフィラメント。
【請求項２】
該繊維生成熱可塑性重合体はポリエステル、ポリアミドまたはポリオレフィンであることを特徴とする請求項１記載の繊維またはフィラメント。
【請求項３】
該ポリエステルはポリエチレンテレフタレート、ポリブチレンテレフタレート、またはポリトリメチレンテレフタレートであり、該ポリアミドはナイロン−６（ポリカプロラクタム）、ナイロン−６,６−ナイロン−６,１２、ナイロン−１２（ポリラウリロラクタム）、ナイロン−４,６、部分的に芳香族のポリアミド、または芳香族ポリアミドであり、該ポリオレフィンはポリプロピレン、またはプロピレンと１種もしくはそれ以上のα−オレフィンとの共重合体であることを特徴とする請求項２記載の繊維またはフィラメント。
【請求項４】
該繊維またはフィラメントの線密度は約２〜約２５デニールの範囲であることを特徴とする請求項１〜３のいずれか１項に記載の繊維またはフィラメント。
【請求項５】
請求項１〜３のいずれか１項に記載の繊維またはフィラメントからつくられた糸または撚糸。
【請求項６】
請求項１〜３のいずれか１項に記載の繊維またはフィラメントが配合物の一つの成分であることを特徴とする繊維またはフィラメントの配合物。
【請求項７】
該ポリ臭素化されたスチレン重合体は、熱安定性試験における熱安定性がＨＢｒとして２００ｐｐｍ以下であり、もし存在すれば、塩素含量がＣｌとして１００ｐｐｍ以下であることを特徴とする請求項１〜４のいずれか１項に記載の繊維またはフィラメント。
【請求項８】
該ポリ臭素化されたスチレン重合体は、メルトフローインデックス試験におけるメルトフローインデックスが少なくとも２０ｇ／１０分であり、クロロベンゼンの１０重量％溶液中で測定された△Ｅ色値が１０以下であり、窒素下での１％重量減におけるＴＧＡ温度が３４０℃以上であり、ＧＰＣによる重量平均分子量が約５,０００〜約３０,０００であることを特徴とする請求項１〜４のいずれか１項に記載の繊維またはフィラメント。
【請求項９】
該ポリ臭素化されたアニオン重合スチレン重合体は次の特性、即ち
（ｉ）熱安定性試験における熱安定性がＨＢｒとして２００ｐｐｍ以下；
（ｉｉ）もし存在すれば、塩素含量がＣｌとして約７００ｐｐｍ以下；
（ｉｉｉ）窒素下での１％重量減におけるＴＧＡ温度が３４０℃以上；
（ｉｖ）クロロベンゼンの１０重量％溶液中で測定された△Ｅ色値が約１０以下；
（ｖ）メルトフローインデックス試験におけるメルトフローインデックスが少なくとも２０ｇ／１０分；および／または
（ｖｉ）ＧＣＰによる重量平均分子量が約８０００〜約２０,０００の範囲にある；
の少なくとも一つをもっていることを特徴とする請求項１記載の繊維またはフィラメント。
【請求項１０】
該ポリ臭素化されたアニオン重合スチレン重合体は臭素化されたアニオン重合ポリスチレンであることを特徴とする請求項１〜４および７〜９のいずれか１項に記載の繊維またはフィラメント。
【請求項１１】
該ポリ臭素化されたアニオン重合スチレン重合体はアニオン重合スチレン重合体を臭素化してつくられ、該アニオン重合スチレン重合体は、液体の飽和炭化水素希釈剤およびエーテル促進剤を反応器に装入し；次いで（Ａ） （ｉ）加えるべきスチレン単量体の全重量に関して約１〜約１０モル％の範囲の有機リチウム重合開始剤を与えるような量で有機リチウム化合物重合開始剤の飽和炭化水素溶液を反応器に装入し、次いで（ｉｉ）得られた反応混合物の温度が約５５℃以下に保たれるようにスチレン単量体を制御して加えるか、または（Ｂ）加えるべきスチレン単量体の全重量に関して約１〜約１０モル％の範囲の量の有機リチウム重合開始剤を与える速度を保ちながら（ｉ）スチレン単量体および（ｉｉ）有機リチウム化合物重合開始剤の飽和炭化水素溶液の別々の供給流を同時に反応器に供給し、この際得られる反応混合物の温度を約５５℃以下に保ち、且つ（ｉｉ）の供給は（ｉ）の供給よりも短い時間の間行われるバッチ法によってつくられることを特徴とする請求項１記載の繊維またはフィラメント。
【請求項１２】
（ａ）少なくとも１種の繊維生成熱可塑性重合体、および（ｂ）少なくとも１種のポリ臭素化されたアニオン重合スチレン重合体を含んで成るマスターバッチであって、該ポリ臭素化されたアニオン重合スチレン重合体は少なくとも約５０重量％の臭素含量を有し、該ポリ臭素化されたアニオン重合スチレン重合体は該マスターバッチの少なくとも約７０重量％をなしていることを特徴とするマスターバッチ。
【請求項１３】
（ａ）少なくとも１種の繊維生成熱可塑性重合体、および（ｂ）ポリ臭素化されたアニオン重合スチレン重合体の臭素含量が少なくとも約５０重量％である少なくとも１種のポリ臭素化されたアニオン重合スチレン重合体を熔融紡糸することを特徴とする繊維またはフィラメントの製造法。
【請求項１４】
該ポリ臭素化されたアニオン重合スチレン重合体はアニオン重合スチレン重合体を臭素化してつくられ、該アニオン重合のスチレン重合体は、液体の飽和炭化水素希釈剤およびエーテル促進剤を反応器に装入し；次いで（Ａ） （ｉ）加えるべきスチレン単量体の全重量に関して約１〜約１０モル％の範囲の有機リチウム重合開始剤を与えるような量で有機リチウム化合物重合開始剤の飽和炭化水素溶液を範囲器に装入し、次いで（ｉｉ）得られる反応混合物の温度が約５５℃以下に保たれるようにスチレン単量体を制御して加えるか、または（Ｂ）加えるべきスチレン単量体の全重量に関して約１〜約１０モル％の範囲の有機リチウム重合開始剤を与える速度で（ｉ）スチレン単量体および（ｉｉ）有機リチウム化合物重合開始剤の飽和炭化水素溶液の別々の供給流を同時に反応器に供給し、この際得られる反応混合物の温度が約５５℃以下に保たれるように供給の速度を保持し、且つ（ｉｉ）の供給は（ｉ）の供給よりも短い時間の間行われるバッチ法によってつくられることを特徴とする請求項１３記載の方法。
【請求項１５】
（ｉ）少なくとも１種のポリ臭素化されたアニオン重合スチレン重合体、および（ｉｉ）少なくとも１種の相乗剤または少なくとも１種の他の燃焼遅延剤を含んで成り、該ポリ臭素化されたアニオン重合スチレン重合体の臭素含量は少なくとも約５０重量％である成分からつくられる担体配合物である組成物であって、該ポリ臭素化されたアニオン重合スチレン重合体が次の特性、即ち
（ｉ）熱安定性試験における熱安定性がＨＢｒとして２００ｐｐｍ以下；
（ｉｉ）もし存在すれば、塩素含量がＣｌとして約７００ｐｐｍ以下；
（ｉｉｉ）窒素下での１％重量減におけるＴＧＡ温度が３４０℃以上；
（ｉｖ）クロロベンゼンの１０重量％溶液中で測定された△Ｅ色値が約１０以下；
（ｖ）メルトフローインデックス試験におけるメルトフローインデックスが少なくとも２０ｇ／１０分；および／または
（ｖｉ）ＧＰＣによる重量平均分子量が約８０００〜約２０,０００の範囲にある；
の少なくとも一つをもっていることを特徴とする組成物。
【請求項１６】
（ｉ）ポリ臭素化されたアニオン重合スチレン重合体の臭素含量は少なくとも約５０重量％である少なくとも１種のポリ臭素化されたアニオン重合スチレン重合体、および（ｉｉ）少なくとも１種の相乗剤または少なくとも１種の他の燃焼遅延剤を一緒に混合し熔融することから成る担体配合物の製造方法であって、該ポリ臭素化されたアニオン重合スチレン重合体が次の特性、即ち
（ｉ）熱安定性試験における熱安定性がＨＢｒとして２００ｐｐｍ以下；
（ｉｉ）もし存在すれば、塩素含量がＣｌとして約７００ｐｐｍ以下；
（ｉｉｉ）窒素下での１％重量減におけるＴＧＡ温度が３４０℃以上；
（ｉｖ）クロロベンゼンの１０重量％溶液中で測定された△Ｅ色値が約１０以下；
（ｖ）メルトフローインデックス試験におけるメルトフローインデックスが少なくとも２０ｇ／１０分；および／または
（ｖｉ）ＧＰＣによる重量平均分子量が約８０００〜約２０,０００の範囲にある；
の少なくとも一つをもっていることを特徴とする方法。